상기 에서 얻 어 진 각 전극 용 조성물 을 두께 20 μ m 의 스테인리스 박 ( 집 전체 ) 상 에 , 상기 베이커 식 어 플리 케이 터 에 의하 여 도포 하 고 , 80 ℃ 2 시간 가열 하 여 , 각 전극 용 조성물 을 건조 시켰 다 . 그 후 , 히트 프레스 기 를 이용 하 여 , 건조 시킨 전극 용 조성물 을 가열 ( 120 ℃) 하 면서 가압 ( 600 MPa , 1 분 ) 했 다 . 이 와 같이 하 여 , 전 고체 이 차 전지 용 전극 시트 No . P - 1 ~ P - 18 및 CP - 1 ~ CP - 5 를 제작 했 다 . 전극 활물질 층 의 막 두께 는 100 μ m 였 다 .